(57)【要約】【課題】光が干渉しあう薄膜干渉と多層膜干渉があいまった光輝感に優れた干渉色塗膜層からなるメタリックカラー塗膜品の製造方法。【解決手段】基材表面にシリコーン、シロキサン、シラン、シリケート、水酸化ケイ素、シリカの群から１以上を含有する保護塗膜層を形成し、その上にチタン含有ゾルを塗布することによって不規則に形成される薄膜および薄膜が積層された多層膜からなる塗膜層に入射した光はその角度に応じて薄膜および多層膜の表面と裏面から反射する光が干渉しあう薄膜干渉と多層膜干渉があいまった光輝感に優れた干渉色塗膜層を形成してなり、前記干渉色塗膜層を固化するため、その上層部にシリコーン、シロキサン、シラン、シリケート、水酸化ケイ素、シリカの群から１以上を含有する表面被膜層を形成する。【選択図】  なし【特許請求の範囲】
【請求項１】
基材表面にシリコーン、シロキサン、シラン、シリケート、水酸化ケイ素、シリカの群から１以上を含有する保護塗膜層を形成し、その上にチタン含有ゾルを塗布することによって不規則に形成される薄膜および薄膜が積層された多層膜からなる塗膜層に入射した光はその角度に応じて薄膜および多層膜の表面と裏面から反射する光が干渉しあう薄膜干渉と多層膜干渉があいまった光輝感に優れた干渉色塗膜層を形成してなり、前記干渉色塗膜層を固化するため、その上層部にシリコーン、シロキサン、シラン、シリケート、水酸化ケイ素、シリカの群から１以上を含有する表面被膜層を形成してなることを特徴とするメタリックカラー塗膜品の製造方法。
【発明の詳細な説明】
【技術分野】
【０００１】
本発明は、光が干渉しあう薄膜干渉と多層膜干渉があいまった光輝感に優れた干渉色塗膜層からなるメタリックカラー塗膜品の製造方法に関する。
【背景技術】
【０００２】
メタリックカラー塗膜方法としては、基材の上にアクリルウレタン樹脂等の塗料からなるカラーベースコートを形成し、その上に順次虹色被膜及びクリア被膜を形成し、塗膜を構成している。虹色被膜はシリカ粒子の周りを酸化チタンで覆うマイカが透明なアクリルメラミン樹脂等の塗料に混入されて形成され、クリア被膜は同様なアクリルメラミン樹脂等の塗料から形成されており塗膜に入射した光がその角度に応じて虹色被膜により反射され、あるいは透過することにより塗膜に虹色を生じさせているが、この塗膜には金属感的な光沢は無く、色調の深みに物足りなさがあった。
【０００３】
また、基材の表面上に下から順番に塗装層であるベースコート層、非常に薄い金属皮膜層、超低粘度のトップコート下層及びトップコート上層が塗装されていて、カラー光輝を実現させることはできるが、いわゆるパール感を持たせることはできないため、塗膜の色調に深みをもたせるのは困難であった。
【特許文献１】特開平３−２６７１７３号公報
【０００４】
窯業製品への金属色塗料は、金色と銀色の２系統が市販されているのみである。そこで焼物絵付用のメタリックカラー絵具に対して焼物絵付用の非メタリックカラー絵具を重量比率で該メタリックカラー絵具２に対して非メタリックカラー絵具を１以下の比率で添加混合する手段が提案されているが金属固有の光沢ある色彩までには至らない課題がある。
【特許文献２】特開平６−１２８５０６号公報
【発明の開示】
【発明が解決しようとする課題】
【０００５】
本発明は、光が干渉しあう薄膜干渉と多層膜干渉があいまった光輝感に優れた干渉色塗膜層からなるメタリックカラー塗膜品の製造方法の提供を目的とする。
【課題を解決するための手段】
【０００６】
本発明は、上記の目的を達成するため鋭意研究を重ねた結果、チタン含有ゾルを塗布することによって均一の厚みの塗膜層を形成すべく様々な方法をもって丁寧に作業しても乾燥後の塗膜の厚みは不揃いな塗膜層となり不規則に形成される薄膜および薄膜が積層された多層膜からなる塗膜層に入射した光はその角度に応じて薄膜および多層膜の表面と裏面から反射する光が干渉しあう薄膜干渉と多層膜干渉があいまった光輝感に優れた干渉色塗膜層を形成することを見出し本発明に至った。
【０００７】
基材表面にシリコーン、シロキサン、シラン、シリケート、水酸化ケイ素、シリカの群から１以上を含有する保護塗膜層を形成し、その上にチタン含有ゾルを塗布することによって不規則に形成される薄膜および薄膜が積層された多層膜からなる塗膜層に入射した光はその角度に応じて薄膜および多層膜の表面と裏面から反射する光が干渉しあう薄膜干渉と多層膜干渉があいまった光輝感に優れた干渉色塗膜層を形成してなり、前記干渉色塗膜層を固化するため、その上層部にシリコーン、シロキサン、シラン、シリケート、水酸化ケイ素、シリカの群から１以上を含有する表面被膜層を形成してなることを特徴とするメタリックカラー塗膜品の製造方法が好まれる。
【０００８】
本発明に用いるチタン含有ゾルは、アルコール溶液に四塩化チタン又は酸化チタンを添加することによる反応により得られ、チタンのアルコキシドを加水分解することによる組成物で構成されているがその際のアルコールとしては、エタノール、メタノール、２−プロパノール、ノルマルプロパノールの１以上を採用することが望ましい。
【０００９】
本発明のチタン含有ゾルにあっては、アルコール溶液に四塩化チタン又は酸化チタンを添加する量の増減により、金属感を含んだ深みのある光輝感に優れた塗膜色に濃淡等の変化を持たせる調合が可能となる。
【００１０】
本発明に用いる基材としては、陶器、磁器、ガラス、タイル、ホーロー、セラミックスなど窯業製品、鉄など金属製品、ステンレス、アルミなどの非鉄金属および大理石、御影石など石質製品が適当であり、プラスチック製品としては、ＡＢＳ、ＦＲＰ、ＧＲＰ、ＰＡＮ、ＰＣ、ＰＥ、ＰＥＴ、ＰＰ、ＰＳ、ＰＶＣ、ＳＩがある。杉、桧などの木質製品も適合する。また、素地や形状は特に限定されず基材を構成するのに必要で採用できるものであれば表面に塗装、絵画、文字、工作などが施されていても一向に構わない。更に、それらの基材の組み合わせ、積層体であってもよい。或いは、それらの表面に貼付するためのフィルムも含まれる。
【００１１】
本発明における保護塗膜層、干渉色塗膜層、表面被膜層を形成する手段としては、特に指定しなければならない理由は見当たらず一般的な、スプレーコーティング、スピンコーティング、フローコーティング、ディップコーティング、ロールコーティング、塗布法などでコーティングを施し乾燥することにより得ることができる。
【００１２】
無機質基材の場合には保護塗膜層を形成することなく、その基材表面にチタン含有ゾルを塗布することによって不規則に形成される薄膜および薄膜が積層された多層膜からなる塗膜層に入射した光はその角度に応じて薄膜および多層膜の表面と裏面から反射する光が干渉しあう薄膜干渉と多層膜干渉があいまった光輝感に優れた干渉色塗膜層を形成してなり、前記干渉色塗膜層を固化するため、その上層部にシリコーン、シロキサン、シラン、シリケート、水酸化ケイ素、シリカの群から１以上を含有する表面被膜層を形成してなることを特徴とするメタリックカラー塗膜品の製造方法が好まれる。
【００１３】
無機質基材の場合には保護塗膜層を形成することなく、その基材表面にチタン含有ゾルを塗布することによって不規則に形成される薄膜および薄膜が積層された多層膜からなる塗膜層に入射した光はその角度に応じて薄膜および多層膜の表面と裏面から反射する光が干渉しあう薄膜干渉と多層膜干渉があいまった光輝感に優れた干渉色塗膜層を形成してなり、前記干渉色塗膜層を固化するため、８００℃以下の温度で焼成することにより干渉色塗膜層を固着させる手段であってよい。
【００１４】
木、プラスチック、有機塗膜などの有機質系基材や鉄、鋳鉄、アルミニウム、ステンレスなどの金属又は非鉄金属の表面にシリコーン、シロキサン、シラン、シリケート、水酸化ケイ素、シリカの群から１以上を含有する保護塗膜層を形成することにより、その上層部にチタン含有ゾルを塗布することによって形成される干渉色塗膜層に太陽光や照明などの光を受けることで電子と正孔が生成され、その作用により接触する有機質系基材などを分解する機能から基材表面の劣化防止を図ることができる。さらにその干渉色塗膜層を固化するため、その上層部にシリコーン、シロキサン、シラン、シリケート、水酸化ケイ素、シリカの群から１以上を含有する表面被膜層を形成することによる干渉色塗膜層を被覆固着する手段が望まれる。
【発明の効果】
【００１５】
本発明のメタリックカラー塗膜品の製造方法により、色鮮やかな金属感を含んだ深みのある独特な色調により製品に高級感を与える効果は大である。
【発明を実施するための最良の形態】
【００１６】
本発明の実施例の内で特に代表的なものを以下に示す。
【実施例１】
【００１７】
１５ｃｍ×３０ｃｍの白木桧板の表面にゾルーゲル法でシリコーンを含有するゾル液を塗布して保護塗膜層を形成し、その保護塗膜層上にチタン含有ゾルを塗布することによって不規則に形成される薄膜および薄膜が積層された多層膜からなる塗膜層に入射した光はその角度に応じて薄膜および多層膜の表面と裏面から反射する光が干渉しあう薄膜干渉と多層膜干渉があいまった光輝感に優れた金属色調を発現する干渉色塗膜層を形成した。この干渉色塗膜層の剥離防止と表面保護を目的に、この干渉色塗膜層上にゾルーゲル法でシロキサンを含有するゾル液を塗布して表面被膜層を形成し色鮮やかなメタリックカラー塗膜品を製造した。２４時間自然乾燥を施した後、メタリックカラー塗膜品における干渉色の変色有無を確認するため１カ月の間、屋外炎天下に放置したが全く変色することは無かった。さらに固着性を確認するためＪＩＳ Ｋ ５４００に基づいて碁盤目テープ法で剥離試験を実施したところ１００／１００であり良好な成績であった。
【実施例２】
【００１８】
１５ｃｍ×３０ｃｍの白木桧板の表面にゾルーゲル法でシロキサンを含有するゾル液を塗布して保護塗膜層を形成し、その保護塗膜層上にチタン含有ゾルを塗布することによって不規則に形成される薄膜および薄膜が積層された多層膜からなる塗膜層に入射した光はその角度に応じて薄膜および多層膜の表面と裏面から反射する光が干渉しあう薄膜干渉と多層膜干渉があいまった光輝感に優れた金属色調を発現する干渉色塗膜層を形成した。この干渉色塗膜層の剥離防止と表面保護を目的に、この干渉色塗膜層上にゾルーゲル法でシリコーンを含有するゾル液を塗布して表面被膜層を形成し色鮮やかなメタリックカラー塗膜品を製造した。２４時間自然乾燥を施した後、メタリックカラー塗膜品における干渉色の変色有無を確認するため１カ月の間、屋外炎天下に放置したが全く変色することは無かった。さらに固着性を確認するためＪＩＳ Ｋ ５４００に基づいて碁盤目テープ法で剥離試験を実施したところ１００／１００であり良好な成績であった。
【実施例３】
【００１９】
１５ｃｍ×３０ｃｍの白木杉板の表面にゾルーゲル法でシランを含有するゾル液を塗布して保護塗膜層を形成し、その保護塗膜層上にチタン含有ゾルを塗布することによって不規則に形成される薄膜および薄膜が積層された多層膜からなる塗膜層に入射した光はその角度に応じて薄膜および多層膜の表面と裏面から反射する光が干渉しあう薄膜干渉と多層膜干渉があいまった光輝感に優れた金属色調を発現する干渉色塗膜層を形成した。この干渉色塗膜層の剥離防止と表面保護を目的に、この干渉色塗膜層上にゾルーゲル法でシリケートを含有するゾル液を塗布して表面被膜層を形成し色鮮やかなメタリックカラー塗膜品を製造した。２４時間自然乾燥を施した後、メタリックカラー塗膜品における干渉色の変色有無を確認するため１カ月の間、屋外炎天下に放置したが全く変色することは無かった。さらに固着性を確認するためＪＩＳ Ｋ ５４００に基づいて碁盤目テープ法で剥離試験を実施したところ１００／１００であり良好な成績であった。
【実施例４】
【００２０】
１５ｃｍ×３０ｃｍの白木杉板の表面にゾルーゲル法でシリケートを含有するゾル液を塗布して保護塗膜層を形成し、その保護塗膜層上にチタン含有ゾルを塗布することによって不規則に形成される薄膜および薄膜が積層された多層膜からなる塗膜層に入射した光はその角度に応じて薄膜および多層膜の表面と裏面から反射する光が干渉しあう薄膜干渉と多層膜干渉があいまった光輝感に優れた金属色調を発現する干渉色塗膜層を形成した。この干渉色塗膜層の剥離防止と表面保護を目的に、この干渉色塗膜層上にゾルーゲル法でシランを含有するゾル液を塗布して表面被膜層を形成し色鮮やかなメタリックカラー塗膜品を製造した。２４時間自然乾燥を施した後、メタリックカラー塗膜品における干渉色の変色有無を確認するため１カ月の間、屋外炎天下に放置したが全く変色することは無かった。さらに固着性を確認するためＪＩＳ Ｋ ５４００に基づいて碁盤目テープ法で剥離試験を実施したところ１００／１００であり良好な成績であった。
【実施例５】
【００２１】
１５ｃｍ×３０ｃｍの杉板表面を白色有機塗料で有機塗膜が施された表面上にゾルーゲル法で水酸化ケイ素を含有するゾル液を塗布して保護塗膜層を形成し、その保護塗膜層上にチタン含有ゾルを塗布することによって不規則に形成される薄膜および薄膜が積層された多層膜からなる塗膜層に入射した光はその角度に応じて薄膜および多層膜の表面と裏面から反射する光が干渉しあう薄膜干渉と多層膜干渉があいまった光輝感に優れた金属色調を発現する干渉色塗膜層を形成した。この干渉色塗膜層の剥離防止と表面保護を目的に、この干渉色塗膜層上にゾルーゲル法でシリカを含有するゾル液を塗布して表面被膜層を形成し色鮮やかなメタリックカラー塗膜品を製造した。２４時間自然乾燥を施した後、メタリックカラー塗膜品における干渉色の変色有無を確認するため１カ月の間、屋外炎天下に放置したが全く変色することは無かった。さらに固着性を確認するためＪＩＳ Ｋ ５４００に基づいて碁盤目テープ法で剥離試験を実施したところ１００／１００であり良好な成績であった。
【実施例６】
【００２２】
１５ｃｍ×３０ｃｍの杉板表面を白色有機塗料で有機塗膜が施された表面上にゾルーゲル法でシリカを含有するゾル液を塗布して保護塗膜層を形成し、その保護塗膜層上にチタン含有ゾルを塗布することによって不規則に形成される薄膜および薄膜が積層された多層膜からなる塗膜層に入射した光はその角度に応じて薄膜および多層膜の表面と裏面から反射する光が干渉しあう薄膜干渉と多層膜干渉があいまった光輝感に優れた金属色調を発現する干渉色塗膜層を形成した。この干渉色塗膜層の剥離防止と表面保護を目的に、この干渉色塗膜層上にゾルーゲル法で水酸化ケイ素を含有するゾル液を塗布して表面被膜層を形成し色鮮やかなメタリックカラー塗膜品を製造した。２４時間自然乾燥を施した後、メタリックカラー塗膜品における干渉色の変色有無を確認するため１カ月の間、屋外炎天下に放置したが全く変色することは無かった。さらに固着性を確認するためＪＩＳ Ｋ ５４００に基づいて碁盤目テープ法で剥離試験を実施したところ１００／１００であり良好な成績であった。
【産業上の利用可能性】
【００２３】
本発明は以上説明したように保護塗膜層を形成し、その上にチタン含有ゾルを塗布することによって不規則に形成される薄膜および薄膜が積層された多層膜からなる塗膜層に入射した光はその角度に応じて薄膜および多層膜の表面と裏面から反射する光が干渉しあう薄膜干渉と多層膜干渉があいまった光輝感に優れた干渉色塗膜層を形成してなり、前記干渉色塗膜層を固化するため、その上層部に表面被膜層を形成するメタリックカラー塗膜品の製造方法は常温施工できる利便性の高い手段をもって、高級感を出すことができるようになったことは生活に潤いを与え業界の活性化にも貢献するものである。